(57)【要約】【課題】  塗膜の艶ひけや白化現象の発生を完全に防止することができ、また耐水性や耐摩耗性等の塗膜物性も十分に保証することができるエアゾール用塗料組成物および塗装用エアゾールを提供すること。【解決手段】  主成分として、一般式［ＣｎＨ２ｎ＋１ＯＨ］で表わされ、かつｎ数が５〜８の範囲内にあるアルコール系溶剤と、アルコール系溶剤に可溶な樹脂と、噴射剤を含有するものとした。なお、噴射剤を除いたアルコール系溶剤の内、一般式［ＣｎＨ２ｎ＋１ＯＨ］で表わされ、かつｎ数が５〜８の範囲内にあるアルコール系溶剤が１０％以上であるのが好ましい。また、このエアゾール用塗料組成物をスプレー缶に充填した塗装用エアゾール。【選択図】      なし【特許請求の範囲】
【請求項１】
主成分として、一般式［ＣｎＨ２ｎ＋１ＯＨ］で表わされ、かつｎ数が５〜８の範囲内にあるアルコール系溶剤と、アルコール系溶剤に可溶な樹脂と、噴射剤を含有することを特徴とするエアゾール用塗料組成物。
【請求項２】
噴射剤を除いたアルコール系溶剤の内、一般式［ＣｎＨ２ｎ＋１ＯＨ］で表わされ、かつｎ数が５〜８の範囲内にあるアルコール系溶剤が１０％以上である請求項１に記載のエアゾール用塗料組成物。
【請求項３】
請求項１または２に記載のエアゾール用塗料組成物をスプレー缶に充填したことを特徴とする塗装用エアゾール。
【発明の詳細な説明】
【技術分野】
【０００１】
本発明は、塗膜の艶ひけや白化現象の発生を完全に防止することができるエアゾール用塗料組成物および塗装用エアゾールに関するものである。
【背景技術】
【０００２】
従来から、各種の塗装や補修を行う場合に簡便で安価なエアゾール塗料が広く利用されている。そしてエアゾール用塗料組成物としては、溶剤と樹脂と噴射剤を主成分とし、これに必要な顔料や分散剤等を含有させたものが一般的である。ところが、エアゾール塗料を湿度の高い日に使用すると、塗膜表面に艶ひけや白化現象が発生するという問題点があった。これは、噴射剤である液化ガスの揮発に伴い塗膜表面が外気より低温になり、塗膜表面上で水分が飽和状態となって結露することにより艶ひけや白化現象を発生させるのである。
【０００３】
そこで、例えば特許文献１に示されるように、溶剤としてエチレングリコールモノエーテルを１〜６重量％配合することにより、アルコールや噴霧媒体成分の蒸発速度を低下させ塗膜の白化現象を抑制したものが提案されている。しかしながら、エチレングリコールモノエーテルは揮発性が低いため塗膜内部に長期間残存し耐摩耗性等の塗膜物性を低下させる。また水と相溶性がよいので塗膜内部に残存すると、耐水性等の塗膜物性を低下させる原因になるという問題点があった。
【特許文献１】特開平７−３０８６２７号公報
【発明の開示】
【発明が解決しようとする課題】
【０００４】
本発明は上記のような従来の問題点を解決して、塗膜の艶ひけや白化現象の発生を完全に防止することができ、また耐水性や耐摩耗性等の塗膜物性も十分に保証することができるエアゾール用塗料組成物および塗装用エアゾールを提供することである。
【課題を解決するための手段】
【０００５】
本発明は、主成分として、一般式［ＣｎＨ２ｎ＋１ＯＨ］で表わされ、かつｎ数が５〜８の範囲内にあるアルコール系溶剤と、アルコール系溶剤に可溶な樹脂と、噴射剤を含有することを特徴とするエアゾール用塗料組成物と、このエアゾール用塗料組成物をスプレー缶に充填したことを特徴とする塗装用エアゾールである。
【発明の効果】
【０００６】
本発明のエアゾール用塗料組成物においては、噴射剤を除いたアルコール系溶剤の内、１０％以上を一般式［ＣｎＨ２ｎ＋１ＯＨ］で表わされ、かつｎ数が５〜８の範囲内にあるものとしたことで、従来のエチレングリコールモノエーテルと異なり、耐水性および耐摩耗性の向上を図ることができる。更には、炭素数が一定以上のアルコール系溶剤を用いることで塗装膜の乾燥速度を遅らせて塗装膜上の結露水が完全に乾いてから乾燥させることにより、塗膜の艶ひけや白化現象の発生も確実に防止できることとなる。
【発明を実施するための最良の形態】
【０００７】
以下に、本発明の好ましい形態を示す。
【０００８】
本発明のエアゾール用塗料組成物は、一般式［ＣｎＨ２ｎ＋１ＯＨ］で表わされ、かつｎ数が５〜８の範囲内にあるアルコール系溶剤と、アルコール系溶剤に可溶な樹脂と、噴射剤を含有する。
【０００９】
前記アルコール系溶剤に可溶な樹脂としては、ウレタン樹脂やアクリル樹脂等がある。また、噴射剤としては、ジメチルエーテル（ＤＭＥ）やＬＰＧ等の液化ガス、及びこれらの混合物、あるいは液化ガスと圧縮ガスとの混合ガスがある。なお、この他に、イソプロパノール、エタノール、メタノール等の１価アルコール、エチレングリコール等の２価アルコール、更にはそれ以上の多価アルコール類、及びそれらの混合物からなる助溶剤を加えることや、更には、顔料や染料や分散剤等の一般的な塗料組成物を適宜加えることも可能である。
【００１０】
そして本発明では、アルコール系溶剤として一般式［ＣｎＨ２ｎ＋１ＯＨ］で表わされ、かつｎ数が５〜８の範囲内にあるものを用いる点に特徴的構成を有する。これは本発明者が種々研究した結果、炭素数が一定以上のアルコール系溶剤を所定値以上加えることにより塗装膜の乾燥速度を遅らせることができ、塗装膜上の結露水が完全に乾いてから乾燥させれば、塗膜の艶ひけや白化現象の発生も確実に防止できることを見出したことによる。
【００１１】
ｎ数が５〜８で［ＣｎＨ２ｎ＋１ＯＨ］で表わされるアルコール系溶剤としては、例えば２−メチル・１−ブタノール、１−ペンタノール、１−ヘキサノール、１−ヘプタノール、２−エチル・１−ヘキサノール等が挙げられる。また、このようなアルコール系溶剤は噴射剤を除いたアルコール系溶剤の内、１０％以上であるのが好ましい。これは、本発明者の実験の結果、１０％未満では塗膜の艶ひけや白化現象の発生を完全に防止することができないことを究明したからである。好ましくは、このような炭素数が一定以上のアルコール系溶剤の添加量は１５〜３５％である。なお、ここでいう１０％以上とは１０重量％以上を意味する。
【００１２】
このようなエアゾール用塗料組成物は、ジメチルエーテル（ＤＭＥ）等の噴射剤および圧縮空気とともにスプレー缶に充填され、塗料用エアゾールとして使用に供することができる。この場合には、塗装したい部分に向けてスプレーするだけで簡単に塗装処理をすることができ、簡便である。しかも、塗膜には艶ひけや白化現象も発生しないので外観品質にも優れたものが得られる。
【００１３】
このように、本発明は主成分として、一般式［ＣｎＨ２ｎ＋１ＯＨ］で表わされ、かつｎ数が５〜８の範囲内にあるアルコール系溶剤と、アルコール系溶剤に可溶な樹脂と、噴射剤を含有するものとしたので、従来に比べて塗膜の乾燥速度を遅らせることができ、湿気の多い条件下で使用しても塗膜表面上の結露水がなくなってから乾燥することとなり、塗膜の艶ひけや白化現象の発生を完全に防止することができることとなる。
【実施例】
【００１４】
アルコール系溶剤に可溶な樹脂（アクリル樹脂）と、噴射剤（ジメチルエーテル）をスプレー缶に充填し、塗装用エアゾールを作成した。更に、アルコール系溶剤として、［表１］に示す一般式［ＣｎＨ２ｎ＋１ＯＨ］で表わされ、かつｎ数が５〜８の範囲内にある各溶剤を充填した。なお、各％は一般式［ＣｎＨ２ｎ＋１ＯＨ］で表わされ、かつｎ数が５〜８の範囲内にある噴射剤を除いたアルコール系溶剤の含有率（％）を示すものである。また、最下段の１−ブタノールのデータは比較例を示すものである。
【００１５】
このようにして得られた塗装用スプレーにより、室温27℃、湿度８０％ＲＨの環境でテストスプレーし、塗膜を室温で２４時間乾燥させて、乾燥後の表面性状を評価した結果を［表１］に示す。この結果からも明らかなように、噴射剤を除いたアルコール系溶剤の１０％以上を一般式［ＣｎＨ２ｎ＋１ＯＨ］で表わされ、かつｎ数が５〜８の範囲内にあるものとした場合には、塗膜の艶ひけや白化現象の発生を完全に防止できることが確認できた。
【００１６】
【表１】
2005097391.tif 000002